(57)【要約】  パターン化フィルムを内蔵する装置において、最小の視認可能な光学的差をパターン化領域と非パターン化領域との間で達成しながら、パターン化フィルムと前記非パターン化領域の視覚識別を可能とするフィルムのパターンニング方法。このような方法は広い好適な製造作業範囲を示し得、このパターン化フィルムは電子製品に有用である。
2016500870.tif 000002
【特許請求の範囲】
【請求項１】
少なくとも一つのフィルムの上に少なくとも一つのパターン化領域と少なくとも一つの非パターン化領域とを形成することであって、前記少なくとも一つのパターン化領域は少なくとも一つの第一の光学特性型の少なくとも一つの第一光学特性を有し、前記少なくとも一つの非パターン化領域は前記少なくとも一つの第一の光学特性型の少なくとも一つの第二の光学特性を有することと、
前記少なくとも一つのパターン化領域と前記少なくとも一つの非パターン化領域との上に少なくとも一つのオーバーコート層を配置して、前記少なくとも一つの第一光学特性型の少なくとも一つの第三の光学特性を有する少なくとも一つの被覆されたパターン化領域と前記少なくとも一つの第一光学特性型の少なくとも一つの第四の光学特性を有する少なくとも一つの被覆された非パターン化領域を形成することと、を有し、
前記少なくとも一つの第一の光学特性と前記少なくとも一つの第二の光学特性とは裸眼で識別可能であり、前記少なくとも一つの第三の光学特性と前記少なくとも一つの第四の光学特性とは裸眼では識別しにくい、方法。
【請求項２】
前記少なくとも一つの第一光学特性型はヘイズ、全光透過率、または全光反射率を含む、請求項１に記載の方法。
【請求項３】
前記少なくとも一つの第一光学特性は第一のヘイズを含み、前記少なくとも一つの第二の光学特性は第二のヘイズを含み、前記第一のヘイズと前記第二のヘイズの差との絶対値は少なくとも約１％ヘイズ、または、少なくとも約２％ヘイズ、または、少なくとも約３％ヘイズ、または少なくとも約５％ヘイズ、または少なくとも約１０％ヘイズ、または少なくとも約１５％ヘイズであり、更に、前記少なくとも一つの第三の光学特性は第三のヘイズを含み、前記少なくとも一つの第四の光学特性は第四のヘイズを含み、前記第三のヘイズと前記第四のヘイズとの差の絶対値は約３％ヘイズ未満、または、約２％ヘイズ未満、または、約１％ヘイズ未満、または約０．５％ヘイズ未満である、請求項１に記載の方法。
【請求項４】
前記少なくとも一つのオーバーコート層は少なくとも一種のアクリル化合物またはシリコーンオイルを含む少なくとも一種の第一組成物を含む、請求項１に記載の方法。
【請求項５】
前記少なくとも一つのオーバーコート層は前記少なくとも一種の第一組成物上に配置された少なくとも一つの透明基板を更に有し、前記少なくとも一つの第一透明基板は少なくとも一種のポリエステルを含む、請求項６に記載の方法。
【請求項６】
前記少なくとも一つの透明導電フィルムは少なくとも一つの金属ナノワイヤを含む透明導電層を有する、請求項１に記載の方法。
【請求項７】
前記金属ナノワイヤは銀ナノワイヤを含む、請求項６に記載の方法。
【請求項８】
前記少なくとも一つの透明導電層は少なくとも一種のセルロースエステルポリマーを含む、請求項６に記載の方法。
【請求項９】
前記少なくとも一つの透明導電フィルムは前記少なくとも一つの透明導電層上に配置された少なくとも一つのトップコート層を更に有する、請求項６に記載の方法。
【請求項１０】
前記少なくとも一つのパターン化領域と少なくとも一つの非パターン化領域とを形成することは、前記少なくとも一つの透明導電フィルムを少なくとも一つのエッチャントと接触させるか、または前記少なくとも一つの透明導電フィルムをレーザーでパターンニングさせることとを含む、請求項１に記載の方法。
【請求項１１】
少なくとも一つのパターン化領域と少なくとも一つの非パターン化領域とを含む少なくとも一つの透明導電フィルムであって、前記少なくとも一つのパターン化領域は少なくとも一つの第一光学特性型の少なくとも一つの第一光学特性を有し、前記少なくとも一つの非パターン化領域は前記少なくとも第一の光学特性型の少なくとも一つの第二の光学特性を有する透明導電フィルムと、
前記少なくとも一つのフィルム上に配置された少なくとも一つのオーバーコート層であって、前記少なくとも一つのオーバーコート層は前記少なくとも一つのパターン化領域に配置された少なくとも一つの第一のオーバーコート領域と前記少なくとも一つの非パターン化領域に配置された少なくとも一つの第二のオーバーコート領域を有するオーバーコート層と
を有し、
前記少なくとも一つの第一のオーバーコート領域と前記少なくとも一つのパターン化領域とからなる少なくとも一つの被覆領域は前記少なくとも一つの第一の光学特性型の少なくとも一つの第三の光学特性を有し、前記少なくとも一つの第二のオーバーコート領域と前記少なくとも一つの非パターン化領域とからなる少なくとも一つの被覆領域は少なくとも一つの第一の光学特性型の少なくとも一つの第四の光学特性を有し、
更に、前記少なくとも一つの第一の光学特性と前記少なくとも一つの第二の光学特性とは裸眼で識別可能であり、前記少なくとも一つの第三の光学特性と前記少なくとも一つの第四の光学特性とは裸眼では識別しにくい、
物品。
【請求項１２】
前記少なくとも一つの光学特性型はヘイズ、全光透過率、または全光反射率を含む、請求項１１に記載の物品。
【請求項１３】
前記少なくとも一つの第一光学特性は第一のヘイズを含み、前記少なくとも一つの第二の光学特性は第二のヘイズを含み、前記第一のヘイズと前記第二のヘイズとの差の絶対値は少なくとも約１％ヘイズ、または、少なくとも約２％ヘイズ、または、少なくとも約３％ヘイズ、または少なくとも約５％ヘイズ、または少なくとも約１０％ヘイズ、または少なくとも約１５％ヘイズであり、更に、前記少なくとも一つの第三光学特性は第三のヘイズを含み、前記少なくとも一つの第四の光学特性は第四のヘイズを含み、前記第三のヘイズと前記第四のヘイズとの差の絶対値は約３％ヘイズ未満、または、約２％ヘイズ未満、または、約１％ヘイズ未満、または約０．５％ヘイズ未満である、請求項１１に記載の物品。
【請求項１４】
前記少なくとも一つのオーバーコート層は少なくとも一種のアクリル化合物またはシリコーンオイルを含む少なくとも一種の第一組成物を含む、請求項１１に記載の物品。
【請求項１５】
前記少なくとも一つのオーバーコート層は前記少なくとも一種の第一組成物上に配置された少なくとも一つの透明基板を更に有し、前記少なくとも一つの第一透明基板は少なくとも一種のポリエステルを含む、請求項１１に記載の物品。
【請求項１６】
前記少なくとも一つのフィルムは金属ナノワイヤを含む少なくとも一つの透明導電層を有する、請求項１１に記載の物品。
【請求項１７】
前記金属ナノワイヤは銀ナノワイヤを含む、請求項１６に記載の物品。
【請求項１８】
前記少なくとも一つの透明導電層は少なくとも一種のセルロースエステルポリマーを含む、請求項１６に記載の物品。
【請求項１９】
前記少なくとも一つの透明導電性フィルムは前記少なくとも一つの透明導電層上に配置された少なくとも一つの熱硬化トップコート層を更に有する、請求項１６に記載の物品。
【請求項２０】
前記少なくとも一つの透明導電性フィルムは前記少なくとも一つの透明導電層上に配置された少なくとも一つの紫外線硬化トップコート層を更に有する、請求項１６に記載の物品。
【発明の詳細な説明】
【技術分野】
【０００１】
例えば銀ナノワイヤ（ＡｇＮＷ）などの金属ナノワイヤを用いるフィルムは、その透明性、耐久性、および柔軟性の改善により、一部のエンドユーズの用途において、インジウム・錫酸化物（ＩＴＯ）ベースのフィルムに取って代わりつつある。
【０００２】
例えば、容量性タッチスクリーン装置などの多くの用途において、導電性の異なる領域を提供するためにフィルムがパターンニングされる。パターン化フィルムに取り付けられた制御回路により指の存在が検出され得る。ＩＴＯに基づくフィルムでは、そのフィルムの一部を化学的エッチングして、非導電性領域を形成できる。例えば、Ｇｈｅｚｚｏの米国特許第３，９７９，２４０号；Ｐｏｎｊｅｅらの米国特許第４，０９３，５０４号；およびＭｉｙａｇａｋｉらの米国特許第５，０９４，９７８号を参照されたい。これらはいずれも参照によりその全体が本明細書に組み込まれる。この取り組みは、ＡｇＮＷベースのフィルムにも応用されてきた。例えば、Ａｌｄｅｎらの米国特許第８，０４９，３３３号を参照のこと。これらの文献は、参照によりその全体が本明細書に組み込まれる。
【０００３】
照明されるスクリーンとユーザーとの間にパターン化フィルムが配置されているデバイスにおいては、パターン化フィルムのパターン化領域と非パターン化領域との光学特性の差がユーザーに識別されないことが望ましい。この問題に取り組む一つのアプローチでは、パターンニング条件を制御して、パターン化領域と非パターン化領域との電気伝導度の差が装置の電気的要求に合致すべく十分高くする一方で、パターン化領域と非パターン化領域の光学特性の間に識別可能な最小の差を維持するようにする。例えば、Ａｌｌｅｍａｎｄらの米国特許第８，０１８，５６８号を参照されたい。これらの文献は、参照によりその全体が本明細書に組み込まれる。
【先行技術文献】
【特許文献】
【０００４】
【特許文献１】米国特許出願公開第２０１１／１２８２５２号明細書
【特許文献２】米国特許出願公開第２００５／０８３３０７号明細書
【特許文献３】米国特許出願公開第２００８／１３８５８９号明細書
【発明の概要】
【発明が解決しようとする課題】
【０００５】
部分パターンニング法は、適切な製造作業範囲が非常に狭いので、使用するのが困難な場合がある。パターンニングが不十分である場合、電気的な使用適合性が低下するが、パターンニングしすぎると光学的な使用適合性が低下する。フィルムの電気伝導度の空間およびロット間変動、ならびにパターンニング液濃度、温度、および露光時間に工程間変動があるので、部分パターン化フィルム製品を安定して達成することは困難である。部分的パターンニング工程がより大きな作業容量および製造速度に拡大されるにつれて、パターンニングの程度を適切な製造作業範囲に留まるように制御することは次第に難しくなる。
【０００６】
更に、部分的パターン化領域と非パターン化領域とを光学的に区別しにくくする意図から、実行する上では、非パターン化フィルムと適切に部分的にパターン化フィルムとを視認することが難しくなり、下流の装置製造で誤差が出やすくなる。例えば、工程内品質検査で非パターン化領域と部分的パターン化領域との視覚コントラストが不足し、製造工程の状態について、製造システムの能力および作業者がフィードバックを得ることができなくなる。同様に、非パターン化フィルムとパターン化フィルムとの在庫品が適切に標識されない場合および／または隔離されていない場合、非パターン化フィルムが下流の装置で容易に組み込まれてしまうことになる。更に、部分的パターン化フィルム上の導電領域と非導電領域とを容易に識別できなければ、フィルムと装置の制御回路との間で適切な接続が行われたことを確認することが更に困難となる。
【課題を解決するための手段】
【０００７】
本出願人らは、パターン化フィルムを内蔵する装置において、パターン化領域と非パターン化領域との間で最小の視認可能な光学的差を実現しながら、パターン化フィルムとその上の前記パターン化領域の視覚識別を可能とする、フィルムをパターンニングする方法を開発した。このような方法は広い好適な製造作業範囲を示すことができ、パターン化フィルムは電子製品に有用である。
【０００８】
少なくとも、第一の実施形態は方法を提供する。この方法は、少なくとも一つの透明導電性フィルム上に、少なくとも一つのパターン化領域と少なくとも一つの非パターン化領域とを形成することであって、前記少なくとも一つのパターン化領域は少なくとも一つの第一光学特性型の少なくとも一つの第一光学特性を有し、前記少なくとも一つの非パターン化領域は前記少なくとも第一の光学特性型の少なくとも一つの第二の光学特性を有することと、前記少なくとも一つのパターン化領域と前記少なくとも一つの非パターン化領域との上に少なくとも一つのオーバーコート層を配置して、前記少なくとも一つの第一の光学特性型の少なくとも一つの第三の光学特性を有する少なくとも一つの被覆されたパターン化領域と前記少なくとも一つの第一の光学特性型の少なくとも一つの第四の光学特性を有する少なくとも一つの被覆されたパターン化領域を形成することと、を有し、前記少なくとも一つの第一の光学特性および前記少なくとも一つの第二の光学特性は裸眼で識別可能であり、前記少なくとも一つの第三の光学特性と前記少なくとも一つの第四の光学特性とは裸眼では識別しにくい。
【０００９】
一部のこのような実施形態において、前記少なくとも一つの第一の光学特性型はヘイズ、全光透過率、または全光反射率を含む。例示的な実施形態において、少なくとも一つの第一の光学特性は第一のヘイズを含み、少なくとも一つの第二の光学特性は第二のヘイズを含み、第一のヘイズと第二のヘイズとの差の絶対値は少なくとも約１％ヘイズ、または、少なくとも約２％ヘイズ、または、少なくとも約３％ヘイズ、または少なくとも約５％ヘイズ、または少なくとも約１０％ヘイズ、または少なくとも約１５％ヘイズであり、少なくとも一つの第三の光学特性は第三のヘイズを含み、少なくとも一つの第四の光学特性は第四のヘイズを含み、第三のヘイズと第四のヘイズとの差の絶対値は約３％ヘイズ未満、または約２％ヘイズ未満、または約１％ヘイズ未満、または約０．５％ヘイズ未満である。
【００１０】
一部のこのような実施形態において、少なくとも一つのオーバーコート層は少なくとも一種のアクリル化合物またはシリコーンオイルを含む第一の組成物を含む。場合によっては、少なくとも一つのオーバーコート層は更に前記少なくとも一種の第一組成物上に配置された少なくとも一つの第一の透明基板を有し、この少なくとも一つの透明基板は少なくとも一種のポリエステルを含む。
【００１１】
一部のこのような実施形態において、少なくとも一つの透明導電フィルムは、例えば、銀ナノワイヤなどの金属ナノワイヤを含む少なくとも一つの透明導電層を含む。場合によっては、少なくとも一つの透明導電層は少なくとも一種のセルロースエステルポリマーを含む。例示的な実施形態において、少なくとも一つの透明導電フィルムは少なくとも一つの透明導電層上に配置された少なくとも一つのトップコート層を更に含む。
【００１２】
一部の実施形態において、少なくとも一つのパターン化領域と少なくとも一つの非パターン化領域とを形成することは少なくとも一つの透明導電フィルムを少なくとも一つのエッチャントと接触させることと、または少なくとも一つの透明導電膜をレーザーでパターンニングすることを含む。
【００１３】
少なくとも、第二の実施形態は物品を提供する。この物品は、少なくとも一つのパターン化領域と少なくとも一つの非パターン化領域とを含む少なくとも一つの透明導電フィルムであって、少なくとも一つのパターン化領域が少なくとも一つの第一光学特性型の少なくとも一つの第一光学特性を有し、少なくとも一つの非パターン化領域が少なくとも第一の光学特性型の少なくとも一つの第二の光学特性を有する少なくとも一つのパターン化領域と少なくとも一つの非パターン化領域とを含む少なくとも一つの透明導電フィルムと、少なくとも一つのフィルム上に配置された少なくとも一つのオーバーコート層であって、前記少なくとも一つのオーバーコート層が前記少なくとも一つのパターン化領域に配置された少なくとも一つの第一のオーバーコート領域と前記の少なくとも一つの非パターン化領域に配置された少なくとも一つの第二のオーバーコート領域とを含み、前記少なくとも一つの第一のオーバーコート領域および前記少なくとも一つのパターン化領域からなる少なくとも一つの被覆領域は前記少なくとも一つの第一の光学特性型の少なくとも一つの第三の光学特性を有し、前記少なくとも一つの第二のオーバーコート層および前記少なくとも一つの非パターン化領域からなる少なくとも一つの被覆領域は前記少なくとも一つの第一の光学特性型の少なくとも一つの第四の光学特性含み、前記少なくとも一つの第一の光学特性と前記少なくとも一つの第二の光学特性とは裸眼で識別可能であり、前記少なくとも一つの第三の光学特性と前記少なくとも一つの第四の光学特性とは裸眼では識別しにくい、オーバーコート層とを含む。
【００１４】
一部のこのような実施形態において、少なくとも一つのオーバーコート層は少なくとも一種のアクリル化合物またはシリコーンオイルを含む第一の組成物を含む。場合によっては、少なくとも一つのオーバーコート層は更に少なくとも一種の第一組成物上に配置された少なくとも一つの第一の透明基板を有し、少なくとも一つの第一透明基板は少なくとも一種のポリエステルを含む。
【００１５】
一部のこのような実施形態において、少なくとも一つの透明導電フィルムは、例えば、銀ナノワイヤなどの金属ナノワイヤを含む少なくとも一つの透明導電層を含む。場合によっては、少なくとも一つの透明導電層は少なくとも一種のセルロースエステルポリマーを含む。例示的な実施形態において、少なくとも一つの透明導電フィルムは更に少なくとも一つの透明導電層上に配置された少なくとも一つのトップコート層を含む。このようなトップコート層は、場合によっては、熱硬化されても、紫外線硬化されてもよい。
【００１６】
これらの実施形態ならびに他の変形例および変更は、以下の図面、詳細な記述、実施形態、実施例および特許請求の範囲の記述からよりよく理解される。ここに提示されたいずれの実施形態も単に具体例を例示するために示されている。当業者であれば、他の望ましい目的および本質的に達成される利点を想到することができ、かつ明らかになるだろう。本発明は添付の特許請求の範囲によって規定される。
【図面の簡単な説明】
【００１７】
【図１】左側に非パターン化領域、右側にパターン化領域を有するフィルムをそれぞれ示す顕微鏡写真である。
【発明を実施するための形態】
【００１８】
本明細書に引用される全ての出版物、特許、および特許文献は、あたかもそれぞれ個々に参照により組み込まれる如く、参照によりその全体が本明細書に組み込まれる。
【００１９】
２０１２年１０月１０日出願の「パターン化フィルムおよび方法」という名称の米国仮出願特許第６１／７１１，８４３号が参照によりその全体が本明細書に組み込まれる。
【００２０】
透明導電性フィルム
透明導電性フィルムは、一つ以上の透明導電層上に導電性マイクロ構造体または導電性ナノ構造体を有してよい。マイクロ構造体およびナノ構造体は、最小寸法の長さによって規定される。前記ナノ構造体の最小寸法は１ｎｍ〜１００ｎｍである。前記マイクロ構造体の最小寸法は０．１μｍ〜１００μｍである。導電性ナノ構造体は、例えば、金属ナノ構造体を含んでよい。一部の実施形態においては、前記導電性ナノ構造体は、金属ナノワイヤ、カーボンナノチューブ、金属メッシュ、透明導電性酸化物、およびグラフェンであってもよい。一部の実施形態においては、前記導電性ナノ構造体は、例えば、銀ナノワイヤなどの金属ナノワイヤであってもよい。銀ナノワイヤを含む透明導電性フィルムおよびこれらの製造方法の例は「セルロースエステルを含む透明導電フィルム」という名称の米国特許出願公開第２０１２／０１０７６００号に開示されている。この公報は参照によりその全体が本明細書に組み込まれる。
【００２１】
一部の実施形態においては、前記透明導電フィルムはその上に一層以上の透明導電層が配置された基板を含んでよい。この基板は例えば、ポリエチレンテレフタレート（ＰＥＴ）などのポリマーを含んでよい。一部の実施形態においては、一層以上の「中間膜」または「中間層」などの担体層を前記透明導電層と基板との間に配置してもよい。担体層は、場合によっては、前記透明導電層と基板との間の接着を改善する「接着促進層」であってもよい。前記担体層はコーティングなどの種々の方法で前記基板上に適用できる。一部の実施形態においては、前記担体層は前記透明導電層と連続的に適用できる。一部の実施形態においては、前記担体層は透明導電層と同時に適用できる。一部の実施形態においては、前記担体層は少なくとも一つのポリマーの単相混合物を含む。一部の実施形態においては、前記担体層はハードコート層を含む。このような場合には、前記ハードコート層は耐摩耗性であってもよい。
【００２２】
トップコート層は任意に前記少なくとも一つの透明導電層の上に配置されてよい。このようなトップコート層は一つ以上の熱硬化樹脂または紫外線硬化樹脂を含んでよい。
【００２３】
パターン化領域および非パターン化領域
前記透明導電フィルムは前記透明導電フィルム内に高抵抗領域を導入し、他の領域は低抵抗領域のまま残すようにパターンニングされてもよい。このような目的のために、そのような領域は、各々、パターン化領域および非パターン化領域を指す。例えば、レーザー照射または化学エッチャントの適用のように任意の既知の方法を用いてフィルムをパターンニングしてよい。例示的な化学エッチャントは水溶液中に塩化鉄と塩化水素とを含む。
【００２４】
オーバーコート層、被覆されたパターン化領域、および被覆された非パターン化領域
前記少なくとも一つのパターン化領域と前記少なくとも一つの非パターン化領域との上に少なくとも一つのオーバーコート層を配置して、各々光学特性を有し得る少なくとも一つの被覆されたパターン化領域と少なくとも一つの被覆された非パターン化領域を形成してもよい。このようなオーバーコート層は、場合によっては、約１．４〜約１．６、または約１．４５〜約１．５５、または約１．４６〜約１．４８の屈折率を有してよい。オーバーコート層は、例えば、少なくとも一種のアクリル化合物またはシリコーンオイルを含む少なくとも一種の化合物を含んでよい。例えば、ポリエステルなどの透明基板は、場合によっては、前記少なくとも一種の化合物の上に配置されてもよい。
【００２５】
光学特性
前記フィルムの前記パターン化領域および非パターン化領域は、各々、光学特性を有する。少なくとも一部の実施形態において、前記パターン化領域および非パターン化領域の前記光学特性は裸眼で区別できてもよい。例示的な光学特性はヘイズ、全光透過率、および全光反射率を含む。パーセントヘイズおよび全光透過率はＡＳＴＭ方法Ｄ−１００３により決定してもよい。
【００２６】
前記少なくとも一つの被覆されたパターン化領域および前記少なくとも一つの被覆された非パターン化領域は、各々、光学特性も有する。少なくとも一部の実施形態において、前記少なくとも一つの被覆されたパターン化領域と前記少なくとも一つの被覆された非パターン化領域の光学特性の差は前記少なくとも一つのパターン化領域と前記少なくとも一つの非パターン化領域との光学特性の差よりも裸眼にとっては識別しにくい。場合によっては、前記被覆されたパターン化領域と前記被覆された非パターン化領域の光学特性とは裸眼では識別できない。
【００２７】
物品
本願のパターン化フィルムは、例えば、電子表示装置、タッチスクリーン、携帯電話、携帯無線電話、計算機表示装置、ラップトップコンピューター、タブレットコンピューター、店頭キオスク、音楽プレイヤー、テレビジョン、電子ゲーム機、電子ブックリーダー、透明電極、太陽電池、発光ダイオード、他の電子装置、医療イメージング装置、医療イメージング媒体などの物品に内蔵し得る。
【００２８】
例示的な実施形態
２０１２年１０月１０日出願の「パターン化フィルムおよび方法」という名称の、参照によりその全体が本明細書に組み込まれる米国仮特許出願第６１／７１１，８４３号は、以下の５１の非限定的な例示的実施形態を開示した。
【００２９】
Ａ．少なくとも一つのフィルムの上に少なくとも一つのパターン化領域と少なくとも一つの非パターン化領域とを形成することであって、前記少なくとも一つのパターン化領域が少なくとも一つの第一の光学特性型の少なくとも一つの第一光学特性を有し、前記少なくとも一つの非パターン化領域は前記少なくとも一つの第一の光学特性型の少なくとも一つの第二の光学特性を有することと、
前記少なくとも一つのパターン化領域と前記少なくとも一つの非パターン化領域との上に少なくとも一つのオーバーコート層を配置して、前記少なくとも一つの第一光学特性型の少なくとも一つの第三の光学特性を有する少なくとも一つの被覆されたパターン化領域と前記少なくとも一つの第一光学特性型の少なくとも一つの第四の光学特性を有する少なくとも一つの被覆された非パターン化領域を形成することとを有し、
前記少なくとも一つの第一の光学特性と前記少なくとも一つの第二の光学特性とは裸眼で識別可能であり、前記少なくとも一つの第三の光学特性と前記少なくとも一つの第四の光学特性とは裸眼では識別しにくい、方法。
【００３０】
Ｂ．前記少なくとも一つのフィルムは少なくとも一つの透明フィルムを含む、実施形態Ａに記載の方法。
【００３１】
Ｃ．前記少なくとも一つのフィルムは少なくとも一つの導電性フィルムを含む、実施形態Ａに記載の方法。
【００３２】
Ｄ．前記少なくとも一つのフィルムは少なくとも一つの透明導電フィルムを含む、実施形態Ａに記載の方法。
【００３３】
Ｅ．前記少なくとも一つの第一光学特性型はヘイズ、全光透過率、または全光反射率を含む、実施形態Ａ〜Ｄのいずれかに記載の方法。
【００３４】
Ｆ．前記少なくとも一つの第一光学特性型はヘイズを含む、実施形態Ａ〜Ｄのいずれかに記載の方法。
【００３５】
Ｇ．前記少なくとも一つの第一光学特性は第一のヘイズを含み、前記少なくとも一つの第二の光学特性は第二のヘイズを含み、前記第一のヘイズと前記第二のヘイズとの差の絶対値は、少なくとも約１％ヘイズ、または、少なくとも約２％ヘイズ、または、少なくとも約３％ヘイズ、または少なくとも約５％ヘイズ、または少なくとも約１０％ヘイズ、または少なくとも約１５％ヘイズである、実施形態Ａ〜Ｄのいずれかに記載の方法。
【００３６】
Ｈ．前記少なくとも一つの第三光学特性は第三のヘイズを含み、前記少なくとも一つの第四の光学特性は第四のヘイズを含み、前記第三のヘイズと前記第四のヘイズとの差の絶対値は約３％ヘイズ未満、または、約２％ヘイズ未満、または、約１％ヘイズ未満、または約０．５％ヘイズ未満である、実施形態Ａ〜Ｄのいずれかに記載の方法。
【００３７】
Ｊ．実施形態ＧおよびＨに記載の方法。
【００３８】
Ｋ．前記少なくとも一つのオーバーコート層は約１．４〜約１．６の屈折率を有する少なくとも一種の第一組成物を含む、実施形態Ａ〜Ｄのいずれかに記載の方法。
【００３９】
Ｌ．前記少なくとも一つのオーバーコート層は約１．４５〜約１．５５の屈折率を有する少なくとも一種の第一組成物を含む、実施形態Ａ〜Ｄのいずれかに記載の方法。
【００４０】
Ｍ．前記少なくとも一つのオーバーコート層は約１．４６〜約１．４８の屈折率を有する少なくとも一種の第一組成物を含む、実施形態Ａ〜Ｄのいずれかに記載の方法。
【００４１】
Ｎ．前記少なくとも一つのオーバーコート層は少なくとも一種のアクリル化合物を含む少なくとも一種の第一組成物を含む、実施形態Ａ〜Ｄのいずれかに記載の方法。
【００４２】
Ｐ．前記少なくとも一つのオーバーコート層はシリコーンオイルを含む少なくとも一種の第一組成物を含む、実施形態Ａ〜Ｄのいずれかに記載の方法。
【００４３】
Ｑ．前記少なくとも一つのオーバーコート層は前記少なくとも一種の第一組成物上に配置された少なくとも一つの透明基板を更に有する、実施形態Ｋ〜Ｐのいずれかに記載の方法。
【００４４】
Ｒ．前記少なくとも一つの第一透明基板は少なくとも一つの第一ポリマーを含む、実施形態Ｑに記載の方法。
【００４５】
Ｓ．前記少なくとも一つの第一透明基板は少なくとも一つの第一ポリエステルを含む、実施形態Ｒに記載の方法。
【００４６】
Ｔ．前記少なくとも一つのフィルムは金属ナノワイヤを含む少なくとも一つの透明導電層を有する、実施形態Ａ〜Ｄのいずれかに記載の方法。
【００４７】
Ｕ．前記少なくとも一つのフィルムは銀ナノワイヤを含む少なくとも一つの透明導電層を有する、実施形態Ａ〜Ｄのいずれかに記載の方法。
【００４８】
Ｖ．前記少なくとも一つのフィルムは少なくとも一種のセルロースエステルポリマーを含む少なくとも一つの透明導電層を更に有する、実施形態ＴまたはＵに記載の方法。
【００４９】
Ｗ．前記少なくとも一つのフィルムは前記少なくとも一つの透明導電層上に配置された少なくとも一つのトップコート層を更に有する、実施形態Ｔ〜Ｖのいずれかに記載の方法。
【００５０】
Ｘ．前記少なくとも一つのトップコート層は少なくとも一つの熱硬化トップコート層を有する、実施形態Ｗに記載の方法。
【００５１】
Ｙ．前記少なくとも一つのトップコート層は少なくとも一つの紫外線硬化トップコート層を有する、実施形態Ｗに記載の方法。
【００５２】
Ｚ．少なくとも一つのフィルム上に少なくとも一つのパターン化領域と少なくとも一つの非パターン化領域とを形成することは前記少なくとも一つの透明導電フィルムを少なくとも一種の第二組成物と接触させることを含む、実施形態Ａ〜Ｄのいずれかに記載の方法。
【００５３】
ＡＡ．前記少なくとも一種の第二組成物は少なくとも一つのエッチャントを含む、実施形態Ｚに記載の方法。
【００５４】
ＡＢ．前記少なくとも一種の第二組成物は塩化鉄を含む、実施形態Ｚに記載の方法。
【００５５】
ＡＣ．前記少なくとも一種の第二組成物は塩化水素を更に含む、実施形態ＡＢに記載の方法。
【００５６】
ＡＤ．少なくとも一つのフィルム上に少なくとも一つのパターン化領域と少なくとも一つの非パターン化領域とを形成することはレーザーでパターンニングさせることを含む、実施形態Ａ〜Ｄのいずれかに記載の方法。
【００５７】
ＡＥ．少なくとも一つのパターン化領域と少なくとも一つの非パターン化領域とを含む少なくとも一つのフィルムであって、前記一つのパターン化領域は少なくとも一つの第一光学特性型の少なくとも一つの第一光学特性を有し、前記少なくとも一つの非パターン化領域は前記少なくとも第一の光学特性型の少なくとも一つの第二の光学特性を有するフィルムと、
前記少なくとも一つのフィルム上に配置された少なくとも一つのオーバーコート層であって、前記少なくとも一つのオーバーコート層は前記少なくとも一つのパターン化領域に配置された少なくとも一つの第一のオーバーコート領域と前記少なくとも一つの非パターン化領域に配置された少なくとも一つの第二のオーバーコート領域を有するオーバーコート層と
を有し、
前記少なくとも一つの第一のオーバーコート領域と前記少なくとも一つのパターン化領域からなる少なくとも一つの第１の被覆領域は前記少なくとも一つの第一の光学特性型の少なくとも一つの第三の光学特性を有し、前記少なくとも一つの第二のオーバーコート層と前記少なくとも一つの非パターン化領域からなる少なくとも一つの被覆領域は少なくとも第一の光学特性型の少なくとも一つの第四の光学特性を有し、
更に、前記少なくとも一つの第一の光学特性と前記少なくとも一つの第二の光学特性とは裸眼で識別可能であり、前記少なくとも一つの第三の光学特性と前記少なくとも一つの第四の光学特性とは裸眼では識別しにくい、物品。
【００５８】
ＡＦ．前記少なくとも一つのフィルムは少なくとも一つの透明フィルムを有する、実施形態ＡＥに記載の物品。
【００５９】
ＡＧ．前記少なくとも一つのフィルムは少なくとも一つの導電フィルムを有する、実施形態ＡＥに記載の物品。
【００６０】
ＡＨ．前記少なくとも一つのフィルムは少なくとも一つの透明導電フィルムを有する、実施形態ＡＥに記載の物品。
【００６１】
ＡＪ．前記少なくとも一つの第一光学特性型はヘイズ、全光透過率、または全光反射率を含む、実施形態ＡＥ〜ＡＨのいずれかに記載の物品。
【００６２】
ＡＫ．前記少なくとも一つの第一光学特性型はヘイズを含む、実施形態ＡＥ〜ＡＨのいずれかに記載の物品。
【００６３】
ＡＬ．前記少なくとも一つの第一光学特性は第一のヘイズを含み、前記少なくとも一つの第二の光学特性は第二のヘイズを含み、前記第一のヘイズと前記第二のヘイズとの差の絶対値は少なくとも約１％ヘイズ、または、少なくとも約２％ヘイズ、または、少なくとも約３％ヘイズ、または少なくとも約５％ヘイズ、または少なくとも約１０％ヘイズ、または少なくとも約１５％ヘイズである、実施形態ＡＥ〜ＡＨのいずれかに記載の物品。
【００６４】
ＡＭ．前記少なくとも一つの第三光学特性は第三のヘイズを含み、前記少なくとも一つの第四の光学特性は第四のヘイズを含み、前記第三のヘイズと前記第四のヘイズとの差の絶対値は約３％ヘイズ未満、または、約２％ヘイズ未満、または、約１％ヘイズ未満、または約０．５％ヘイズ未満である、実施形態ＡＥ〜ＡＨのいずれかに記載の物品。
【００６５】
ＡＮ．実施形態ＡＬおよびＡＭに記載の物品。
【００６６】
ＡＰ．前記少なくとも一つのオーバーコート層は約１．４と約１．６との間の屈折率を有する少なくとも一種の第一組成物を含む、実施形態ＡＥ〜ＡＨのいずれかに記載の物品。
【００６７】
ＡＱ．前記少なくとも一つのオーバーコート層は約１．４５と約１．５５との間の屈折率を有する少なくとも一種の第一組成物を含む、実施形態ＡＥ〜ＡＨのいずれかに記載の物品。
【００６８】
ＡＲ．前記少なくとも一つのオーバーコート層は約１．４６と約１．４８との間の屈折率を有する少なくとも一種の第一組成物を含む、実施形態ＡＥ〜ＡＨのいずれかに記載の物品。
【００６９】
ＡＳ．前記少なくとも一つのオーバーコート層は少なくとも一種のアクリル化合物を含む少なくとも一種の第一組成物を含む、実施形態ＡＥ〜ＡＨのいずれかに記載の物品。
【００７０】
ＡＴ．前記少なくとも一つのオーバーコート層はシリコーンオイルを含む少なくとも一種の第一組成物を含む、実施形態ＡＥ〜ＡＨのいずれかに記載の物品。
【００７１】
ＡＵ．前記少なくとも一つのオーバーコート層は前記少なくとも一種の第一組成物上に配置された少なくとも一つの第一透明基板を更に有する、実施形態ＡＰ〜ＡＴのいずれかに記載の物品。
【００７２】
ＡＶ．前記少なくとも一つの第一透明基板は少なくとも一つの第一ポリマーを含む、実施形態ＡＵに記載の物品。
【００７３】
ＡＷ．前記少なくとも一つの第一透明基板は少なくとも一つの第一ポリエステルを含む、実施形態ＡＵに記載の物品。
【００７４】
ＡＸ．前記少なくとも一つのフィルムは金属ナノワイヤを含む少なくとも一つの透明導電層を有する、実施形態ＡＥ〜ＡＨのいずれかに記載の物品。
【００７５】
ＡＹ．前記少なくとも一つのフィルムは銀ナノワイヤを含む少なくとも一つの透明導電層を有する、実施形態ＡＥ〜ＡＨのいずれかに記載の物品。
【００７６】
ＡＺ．前記少なくとも一つのフィルムは少なくとも一種のセルロースエステルポリマーを含む少なくとも一つの透明導電層を更に有する、実施形態ＡＸまたはＡＹに記載の物品。
【００７７】
ＢＡ．前記少なくとも一つのフィルムは前記少なくとも一つの透明導電層上に配置された少なくとも一つのトップコート層を更に有する、実施形態ＡＸ〜ＡＺのいずれかに記載の物品。
【００７８】
ＢＢ．前記少なくとも一つのトップコート層は少なくとも一つの熱硬化トップコート層を有する、実施形態ＢＡに記載の物品。
【００７９】
ＢＣ．前記少なくとも一つのトップコート層は少なくとも一つの紫外線硬化トップコート層を有する、実施形態ＢＡに記載の物品。
【実施例】
【００８０】
方法
フィルムのパーセントヘイズおよび全光透過率は、ＢＹＫ  Ｇａｒｄｎｅｒ社製ＨＡＺＥＧＡＲＤ装置を使用して、ＡＳＴＭ方法Ｄ１００３（ＢＹＫ  Ｇａｒｄｎｅｒ、メリーランド州コロンビア）に従って測定した。
表面抵抗はフルーク（登録商標）モデル１８９マルチメーター（フルーク社、ワシントン州エバレット）を使用して測定した。
【００８１】
材料
特に明記しない限り、材料はシグマアルドリッチ社（ウィスコンシン州ミルウォーキー）から入手した。
【００８２】
銀ナノワイヤ含有透明導電フィルム。透明導電フィルムは、透明ポリエステル基板、前記基板上に配置された銀ナノワイヤ導電層、および前記透明導電層上に配置したトップコート層を含んで作製された。前記銀ナノワイヤ透明導電層は、参照によりその全体が本明細書に組み込まれる「セルロースエステルを含む透明導電フィルム」という名称の２０１２年５月３日に開示された米国特許出願公開第２０１２／０１０７６００号に開示された通りに作製された。前記トップコート層は、参照によりその全体が本明細書に組み込まれる「ナノ構造組成物、コーティング、およびフィルム」という名称の２０１２年１１月２９日に開示された米国特許出願公開第２０１２／０２９８９３０号に開示された通りに作製された。
【００８３】
ＴＥ−１００エッチャントは、２５〜３０重量パーセントの塩化鉄と１〜５重量パーセントの塩化水素との水溶液（トランセン社、マサチューセッツ州ダンバーズ）である。
【００８４】
３Ｍ（商標）製の光学透明接着剤８２１１は２枚の２．０ミル（５０μｍ）のポリエステル剥離ライナーの間に挟まれた１．０ミル（２５μｍ）のアクリル接着剤層である。この接着剤は、ナトリウムＤ線を使用して２５℃で測定された代表的な屈折率１．４７３を有する。３Ｍ（商標）光学透明接着剤８２１１、８２１２、８２１３、８２１４、８２１５技術データ（２０１０年１月）（３Ｍ社、ミネソタ州セントポール）を参照されたい。この技術データは全体として、参照により本願に組み込まれる。
【００８５】
実施例１
銀ナノワイヤ含有透明導電フィルムの１０試料の領域をＴＥ−１００エッチャント（トランセン社製）を使用して６０℃で４５秒間パターンニングした。パターン化領域の抵抗は５０×１０６オーム超であった。図１は、左側に非パターン化領域、右側にパターン化領域を示す顕微鏡写真である。
【００８６】
１０枚のフィルムの非パターン化領域とパターン化領域とについて、全光透過率およびヘイズを評価した。結果を表Ｉおよび表ＩＩに示す。平均して、パターン化領域は非パターン化フィルムより高い光透過率と高いヘイズとを示した。非パターン化領域の全光透過率は８９．９％〜９０．５％の範囲にあった。パターン化領域の全光透過率は９０．９％〜９１．３％の範囲にあった。このことは、パターン化フィルムと非パターン化フィルムとの間の透過率の絶対増加が０．６％〜１．２％であることを示した。前記非パターン化領域のヘイズは１．７４％〜２．５２％であった。前記パターン化領域のヘイズは５．１２％〜１４．４％の範囲にあり、このことは前記パターン化フィルムと非パターン化フィルムとの間のヘイズ値の絶対増加が３．３３％〜１２．５％であることを示した。前記１０枚のフィルムの前記パターン化領域は裸眼で前記非パターン化領域と視覚的に識別できた。
【００８７】
前記接着剤から一方のポリエステル剥離ライナーを剥離し、前記露出した接着剤層を試料の銀ナノワイヤ層上に配置し、良好な接着を確保するために残りのポリエステル剥離ライナーに軽く圧力を加えて、３Ｍ（商標）光学透明接着剤（ＯＣＡ）８２１１を１０試料の各々に適用した。１０枚のＯＣＡ−被覆フィルムの前記パターン化領域と非パターン化領域との全光透過率とヘイズとを評価した。結果を表ＩとＩＩに示す。平均して、前記ＯＣＡで被覆されたパターン化領域は前記ＯＣＡで被覆された非パターン化領域よりも高い光透過率と低いヘイズを示した。前記ＯＣＡで被覆されたパターン化領域とＯＣＡで被覆された非パターン化領域との間の光透過率の絶対増加は０．０％〜０．９％の範囲であった。前記ＯＣＡで被覆されたパターン化領域とＯＣＡで被覆された非パターン化領域との間のヘイズの絶対差は０．０７％の増加から１．１４％の減少の範囲であった。前記ＯＣＡで被覆されたパターン化領域およびＯＣＡで被覆された非パターン化領域はＯＣＡ−被覆のない試料の前記パターン化領域および非パターン化領域よりも裸眼ではかなり視覚的には識別しにくかった。
【表１】
2016500870.tif 000003
【表２】
2016500870.tif 000004
【００８８】
実施例２
銀ナノワイヤ含有透明導電フィルムの６試料の領域をＴＥ−１００エッチャント（トランセン社製）を使用して６０℃で４５秒間パターンニングした。前記パターン化領域の抵抗は５０×１０６オーム超であった。６枚のフィルムの前記非パターン化領域およびパターン化領域について、ヘイズを評価した。結果を表ＩＩＩに示す。平均して、前記パターン化領域は前記非パターン化フィルムより高いヘイズを示した。前記非パターン化領域のヘイズは１．８８％〜２．１１％の範囲にあった。前記パターン化領域のヘイズは５．６２％〜１８．９０％であり、このことは前記パターン化フィルムと非パターン化フィルムとの間のヘイズ値の絶対増加が３．７４％〜１６．７９％であることを示す。前記６枚のフィルムのパターン化領域は裸眼で前記非パターン化領域と視覚的に識別できた。
【００８９】
シリコーンオイルを６試料の各々に塗布し、次に５ミル（１２５μｍ）のポリエチレンテレフタレート（ＰＥＴ）フィルムを、前記シリコーンオイルと前記ＰＥＴフィルムの間に隙間や窪みがないように、シリコーンオイル上に配置した。前記シリコーンオイルは前記透明導電フィルムの表面と前記ＰＥＴフィルムとの間に略均一な層を形成した。前記６枚のシリコーンオイル／ＰＥＴで被覆されたフィルムの前記パターン化領域および非パターン化領域のヘイズを評価し、結果を表ＩＩＩに示す。平均して、前記シリコーンオイル／ＰＥＴで被覆されたパターン化領域は、前記シリコーンオイル／ＰＥＴで被覆された非パターン化フィルムより低いヘイズを示した。前記シリコーンオイル／ＰＥＴで被覆されたパターン化領域とシリコーンオイル／ＰＥＴで被覆された非パターン化領域との間のヘイズの絶対差は０．１４％の増加から０．６８％の減少の範囲であった。前記シリコーンオイル／ＰＥＴで被覆されたパターン化領域とシリコーンオイル／ＰＥＴで被覆された非パターン化領域は、前記シリコーンオイル／ＰＥＴ被覆がない試料の前記パターン化領域および非パターン化領域よりも、裸眼による視覚的識別は非常に困難であった。
【表３】
2016500870.tif 000005
【００９０】
実施例３
銀ナノワイヤ含有透明導電フィルムをＴＥ−１００エッチャント（トランセン社製）を使用して４０℃、５０℃、６０℃および７０℃でパターンニングした。エッチャントへの暴露時間の関数として、表面抵抗とパーセントヘイズを測定した。４０℃では約６００秒後、５０℃では約２００秒後、６０℃では約６０秒後、７０℃では約３０秒後に、パーセントヘイズはエッチングされていない材料に対して高いレベルで安定した。この時間までに、前記表面抵抗も低いレベルで安定した。このことは、ある温度でのある最低パターンニング時間後、前記パターンニング過程は最終のパーセントヘイズおよび伝導度に落ち着くことを示唆する。
【００９１】
実施例４（比較例）
銀ナノワイヤ含有透明導電フィルムを王水を使用して４０℃および６０℃でパターンニングした。４０℃で８００秒または６０℃で２５０秒まで、ヘイズの増加は見られなかった。このことは王水が特許請求の範囲で請求された方法において適切でないことを示す。
【００９２】
特定の実施形態を参照して本発明を詳細に説明したが、本発明の趣旨および範囲内での変更および修正が可能であることは理解できるだろう。従って、ここに開示された実施形態は、あらゆる面で、例示的であって限定的ではないと考えられる。発明の範囲は添付の特許請求の範囲によって示され、その均等物の意味および範囲内の変更も特許請求の範囲に含まれるものとする。
【図１】
2016500870.tif 000006
【手続補正書】
【提出日】平成27年6月10日(2015.6.10)
【手続補正１】
【補正対象書類名】明細書
【補正対象項目名】０００２
【補正方法】変更
【補正の内容】
【０００２】
例えば、容量性タッチスクリーン装置などの多くの用途において、導電性の異なる領域を提供するためにフィルムがパターンニングされる。パターン化フィルムに取り付けられた制御回路により指の存在が検出され得る。ＩＴＯに基づくフィルムでは、そのフィルムの一部を化学的エッチングして、非導電性領域を形成できる。例えば、Ｇｈｅｚｚｏの米国特許第３，９７９，２４０号；Ｐｏｎｊｅｅらの米国特許第４，０９３，５０４号；およびＭｉｙａｇａｋｉらの米国特許第５，０９４，９７８号を参照されたい。これらはいずれも参照によりその全体が本明細書に組み込まれる。この取り組みは、ＡｇＮＷベースのフィルムにも応用されてきた。例えば、Ａｌｌｅｍａｎｄらの米国特許出願公開第２００８／０１４３９０６号明細書、Ｃａｍｂｒｉｏｓ  Ｔｅｃｈｎｏｌｏｇｉｅｓ  Ｃｏｒｐｏｒａｔｉｏｎの国際公開第２００８／０４６０５８号を参照のこと。
【国際調査報告】
2016500870.tif 000007
2016500870.tif 000008
2016500870.tif 000009